(57)【特許請求の範囲】
【請求項１】
エチレン−ビニルアルコール共重合体及びポリオレフィンを含有し、
上記エチレン−ビニルアルコール共重合体が、
示差屈折率検出器及び紫外可視吸光度検出器を備えるゲルパーミエーションクロマトグラフを用い、窒素雰囲気下、２２０℃、５０時間熱処理後に測定した分子量が、下記式（１）及び下記式（２）で表される条件を満たし、
脂肪酸多価金属塩をさらに含有し、上記脂肪酸多価金属塩の含有量が５０ｐｐｍ以上２，０００ｐｐｍ以下である樹脂組成物。
（Ｍａ−Ｍｂ）／Ｍａ＜０．４５  ・・・（１）
（Ｍａ−Ｍｃ）／Ｍａ＜０．４０  ・・・（２）
Ｍａ：示差屈折率検出器で測定されるピークの最大値におけるポリメタクリル酸メチル換算の分子量
Ｍｂ：紫外可視吸光度検出器で測定される波長２２０ｎｍでの吸収ピークの最大値におけるポリメタクリル酸メチル換算の分子量
Ｍｃ：紫外可視吸光度検出器で測定される波長２８０ｎｍでの吸収ピークの最大値におけるポリメタクリル酸メチル換算の分子量
【請求項２】
有機酸のアルカリ金属塩をさらに含有し、
上記アルカリ金属塩の含有量が金属換算で１ｐｐｍ以上１，０００ｐｐｍ以下である請求項１に記載の樹脂組成物。
【請求項３】
酸変性ポリオレフィンをさらに含有する請求項１又は請求項２に記載の樹脂組成物。
【請求項４】
請求項１から請求項３のいずれか１項に記載の樹脂組成物から形成される層
を少なくとも有する多層構造体。
【請求項５】
上記層の少なくとも一方の面に積層される熱可塑性樹脂層
をさらに有する請求項４に記載の多層構造体。
【請求項６】
請求項４又は請求項５に記載の多層構造体から形成されるブロー成形容器。
【請求項７】
請求項４又は請求項５に記載の多層構造体からなる多層シート。
【請求項８】
請求項７に記載の多層シートから形成される熱成形容器。
【発明の詳細な説明】
【技術分野】
【０００１】
本発明は、樹脂組成物、多層構造体、多層シート、ブロー成形容器及び熱成形容器に関する。
【背景技術】
【０００２】
エチレン−ビニルアルコール共重合体（以下、「ＥＶＯＨ」ともいう）は、溶融成形が可能でガスバリア性に優れる材料として広く用いられている。ＥＶＯＨは、例えば溶融成形により形成されるフィルムやシートの材料として用いられる。このシート等からなるＥＶＯＨ層は、ポリオレフィン系樹脂等を主成分とする熱可塑性樹脂層と共に積層されることで包装材として用いられている。このようなＥＶＯＨ層を含む包装材は、熱成形することで包装容器として利用される。かかる包装容器は、ＥＶＯＨ層を含むことで酸素バリア性に優れるため、酸素バリア性が要求される用途、例えば食品、化粧品、医化学薬品、トイレタリー等の種々の分野で広く使用されている。このとき、上記各種成形品を製造する際に発生する端部や不良品等を回収し、溶融成形してポリオレフィン層とＥＶＯＨ層とを含む多層構造体の少なくとも１層として再使用する場合がある。このような回収技術は、廃棄物削減や経済性の点で有用であり、広く採用されている。
【０００３】
しかしながら、ポリオレフィン層とＥＶＯＨ層とを含む多層構造体の回収物を再使用する際には、溶融成形時の熱劣化によりゲル化を起こしたり、劣化物が押出機内に付着したりして、長期間の連続溶融成形を行うことが困難である。また、このような劣化物が押出機内に付着すると、得られる成形品において、凹凸が発生するという不都合がある。さらに、これらの不都合は、多層構造体の回収物の再使用を繰り返すにつれ顕著になる。
【０００４】
このような不都合を解決する方法として、例えば特開平３−７２５４２号公報には、ポリオレフィンと、エチレン含有率が２０モル％以上６５モル％以下、かつ酢酸ビニル成分のけん化度が９６モル％以上であるエチレン−酢酸ビニル共重合体けん化物と、炭素数８〜２２の高級脂肪酸金属塩、エチレンジアミン四酢酸金属塩及びハイドロタルサイトから選ばれる少なくとも１種の化合物と、エチレン含有率が６８モル％以上９８モル％以下、かつ酢酸ビニル成分のけん化度が２０％以上であるエチレン−酢酸ビニル共重合体けん化物とからなる樹脂組成物が記載されている。さらに、上記公報には、炭素数８〜２２の高級脂肪酸金属塩としては、ラウリン酸、ステアリン酸、ミリスチン酸等の高級脂肪酸と、カルシウム、マグネシウム又は亜鉛との金属塩が好適であると記載されている。上記公報に記載の樹脂組成物は優れた相容性を有しており、この樹脂組成物を用いて得られた成形物の表面には波模様の発生がなく、外観が美麗であるとされている。しかし、上記公報の実施例に記載されているステアリン酸カルシウムを配合した樹脂組成物は、押出機のスクリューへの付着物を生じることがあり、得られる成形品に凹凸が生じることがある。
【０００５】
特開２００１−３４８０１７号公報には、マグネシウム、カルシウム及び亜鉛から選ばれる少なくとも１種を１０ｐｐｍ以上５００ｐｐｍ以下含有し、エチレン含有量が１０モル％以上６０モル％以下、かつ酢酸ビニル成分のけん化度が９５モル％以上のエチレン−酢酸ビニル共重合体けん化物を中間層とし、少なくとも両最外層に熱可塑性樹脂を積層した積層体の粉砕物をリグラインド層（回収層）に用いることを特徴とする燃料容器の製造方法が記載されている。特開２００１−３４８０１７号公報では、リグラインド層に用いる積層体の中間層に、脂肪酸金属塩を配合したエチレン−酢酸ビニル共重合体けん化物が用いられている。また、脂肪酸金属塩としては、マグネシウム塩、カルシウム塩及び亜鉛塩から選ばれる少なくとも１種が用いられている。さらに、脂肪酸としては、低級脂肪酸及び／又は高級脂肪酸が用いられている。この製造方法によれば、溶融成形性、機械的特性当に優れた燃料容器が得られるとされている。しかしながら、特開２００１−３４８０１７号公報の実施例に記載されたステアリン酸亜鉛の配合量では、積層体の溶融成形時に劣化物が押出機のスクリューに付着し、得られる成形品に凹凸が生じるという不都合がある。
【０００６】
さらに、特開平３−７２５４２号公報及び特開２００１−３４８０１７号公報に記載の方法は、回収物の再利用を複数回行った場合の成形不良や成形不良に伴う耐衝撃性の低下を抑制するという観点では未だ改善の余地がある。このように、上記従来の方法では、熱成形における欠陥の発生の抑制と、優れた外観性と、十分な強度とを共に満たし、さらに回収再利用した場合にこれらの性能を維持することはできていない。
【先行技術文献】
【特許文献】
【０００７】
【特許文献１】特開２００１−３４８０１７号公報
【特許文献２】特開平３−７２５４２号公報
【発明の概要】
【発明が解決しようとする課題】
【０００８】
本発明は、回収再利用を繰り返した場合でも優れた外観性及び耐衝撃性を維持することができる樹脂組成物と、この樹脂組成物を用いた多層構造体、多層シート、ブロー成形容器及び熱成形容器とを提供することを目的とする。
【課題を解決するための手段】
【０００９】
上記課題を解決するためになされた発明は、エチレン−ビニルアルコール共重合体（以下、「ＥＶＯＨ（Ａ）」ともいう）及びポリオレフィン（以下、「ＰＯ（Ｂ）」ともいう）を含有し、上記ＥＶＯＨ（Ａ）が、示差屈折率検出器及び紫外可視吸光度検出器を備えるゲルパーミエーションクロマトグラフを用い、窒素雰囲気下、２２０℃、５０時間熱処理後に測定した分子量が、下記式（１）で表される条件を満たす樹脂組成物である。
（Ｍａ−Ｍｂ）／Ｍａ＜０．４５  ・・・（１）
Ｍａ：示差屈折率検出器で測定されるピークの最大値におけるポリメタクリル酸メチル換算の分子量
Ｍｂ：紫外可視吸光度検出器で測定される波長２２０ｎｍでの吸収ピークの最大値におけるポリメタクリル酸メチル換算の分子量
【００１０】
当該樹脂組成物は、上記特定条件を満たすエチレン−ビニルアルコール共重合体とポリオレフィンとを含有することで、回収再利用を繰り返した場合でも優れた外観性及び耐衝撃性を維持することができる。
【００１１】
上記エチレン−ビニルアルコール共重合体が、示差屈折率検出器及び紫外可視吸光度検出器を備えるゲルパーミエーションクロマトグラフを用い、窒素雰囲気下、２２０℃、５０時間熱処理後に測定した分子量が、下記式（２）で表される条件をさらに満たすとよい。
（Ｍａ−Ｍｃ）／Ｍａ＜０．４５  ・・・（２）
Ｍｃ：紫外可視吸光度検出器で測定される波長２８０ｎｍでの吸収ピークの最大値におけるポリメタクリル酸メチル換算の分子量
【００１２】
このように、ＥＶＯＨ（Ａ）が上記特定条件をさらに満たすことで、上述の回収再利用時の外観性及び耐衝撃性をより高いレベルで維持させることができる。
【００１３】
当該樹脂組成物は、有機酸のアルカリ金属塩をさらに含有するとよい。この場合、上記アルカリ金属塩の含有量としては、金属換算で１ｐｐｍ以上１，０００ｐｐｍ以下が好ましい。このように、当該樹脂組成物が有機酸のアルカリ金属塩を上記特定量含有することで、着色を抑制することができ、その結果、外観性をより向上させることができる。
【００１４】
当該樹脂組成物は、酸変性ポリオレフィンをさらに含有するとよい。このように、当該樹脂組成物が酸変性ポリオレフィンをさらに含有することで、樹脂組成物中におけるＥＶＯＨ（Ａ）のミクロの領域での凝集を抑制することができ、その結果、耐衝撃性をより向上させることができる。
【００１５】
当該樹脂組成物は、脂肪酸多価金属塩をさらに含有するとよい。このように、当該樹脂組成物が脂肪酸多価金属塩をさらに含有することで、外観性及び耐衝撃性をさらに向上させることができる。
【００１６】
本発明は、当該樹脂組成物から形成される層を少なくとも有する多層構造体を含む。当該多層構造体は、上述の当該樹脂組成物から形成される層を有しているので、外観性及び耐衝撃性に優れる。
【００１７】
当該多層構造体は、上記層の少なくとも一方の面に積層される熱可塑性樹脂層をさらに有するとよい。このように、当該多層構造体が上記層に積層される熱可塑性樹脂層をさらに有することで、耐衝撃性をより向上させることができる。
【００１８】
本発明は、当該多層構造体から形成されるブロー成形容器を含む。また、本発明は、当該多層構造体からなる多層シートを含む。また、本発明は、当該多層シートから形成される熱成形容器を含む。当該ブロー成形容器及び熱成形容器は、当該多層構造体又は当該多層構造体からなる当該多層シートから形成されるので、外観性及び耐衝撃性に優れる。
【００１９】
ここで、各成分の含有量を「ｐｐｍ」で表す場合、この「ｐｐｍ」は各成分の含有量の質量割合を意味し、１ｐｐｍは０．０００１質量％である。
【発明の効果】
【００２０】
以上説明したように、本発明の樹脂組成物は、ＥＶＯＨ（Ａ）及びＰＯ（Ｂ）を含有し、ＥＶＯＨ（Ａ）として特定条件を満たすものを用いることで、回収再利用を繰り返した場合でも優れた外観性及び耐衝撃性を維持することができる。本発明の多層構造体及び多層シートは、外観性、耐衝撃性及び加工特性に優れるため、ボトル、カップ、トレイ、燃料容器等の各種熱成形容器、ブロー成形容器、包装材等の成形材料として好適であり、外観性及び耐衝撃性に優れる成形品を製造することができる。
【図面の簡単な説明】
【００２１】
【図１】ＥＶＯＨの分子量（対数値）と、示差屈折率検出器で測定されたシグナル値（ＲＩ）及び吸光度検出器（測定波長２２０ｎｍ及び２８０ｎｍ）で測定された吸光度（ＵＶ）との関係を模式的に示したグラフである。
【発明を実施するための形態】
【００２２】
本発明は、樹脂組成物、多層構造体、多層シート、ブロー成形容器及び熱成形容器を含む。以下、これらについて説明する。但し、本発明は、以下の説明に限定されない。また、以下において例示される材料は、特に記載がない限り、１種を単独で用いてもよいし、２種以上を併用してもよい。
【００２３】
＜樹脂組成物＞
本発明の樹脂組成物は、ＥＶＯＨ（Ａ）及びＰＯ（Ｂ）を含有する。当該樹脂組成物は、ＥＶＯＨ（Ａ）及びＰＯ（Ｂ）以外に、有機酸のアルカリ金属塩（Ｃ）、酸変性ポリオレフィン（Ｄ）、脂肪酸多価金属塩（Ｅ）、その他の任意成分等を含有していてもよい。
【００２４】
当該樹脂組成物の樹脂分の下限としては、７０質量％が好ましく、９０質量％がより好ましく、９５質量％がさらに好ましい。ここで「樹脂分」とは、ＥＶＯＨ（Ａ）及びＰＯ（Ｂ）と他の樹脂とを全て含む全樹脂成分をいう。
【００２５】
［ＥＶＯＨ（Ａ）］
ＥＶＯＨ（Ａ）は、エチレン−ビニルエステル共重合体をけん化したものである。
【００２６】
ＥＶＯＨ（Ａ）のエチレン含有量の下限としては、１０モル％が好ましく、２０モル％がより好ましく、２５モル％がさらに好ましい。一方、ＥＶＯＨ（Ａ）のエチレン含有量の上限としては、６０モル％が好ましく、５５モル％がより好ましく、５０モル％がさらに好ましく、４０モル％が特に好ましい。エチレン含有量が上記下限未満であると、当該樹脂組成物の溶融成形等の際に熱安定性が低下してゲル化しやすくなり、ストリーク、フィッシュアイ等の欠陥を発生し易くなるおそれがある。特に、一般的な溶融押出時の条件よりも高温又は高速の条件下で長時間運転を行うと、当該樹脂組成物のゲル化は顕著となるおそれがある。一方、エチレン含有量が上記上限を超えると、当該樹脂組成物のガスバリア性等が低下し、ＥＶＯＨ本来の特性を十分に発揮できないおそれがある。
【００２７】
ＥＶＯＨ（Ａ）中のビニルエステル単位のけん化度の下限としては、通常８５モル％であり、９０モル％が好ましく、９５モル％がより好ましく、９８モル％がさらに好ましく、９８．９モル％が特に好ましい。上記けん化度が上記下限未満だと、当該樹脂組成物の熱安定性が不十分となるおそれがある。上記けん化度の上限としては、９９．９９モル％が好ましく、９９．９モル％がより好ましい。
【００２８】
ＥＶＯＨ（Ａ）の製造に用いるビニルエステルとしては、酢酸ビニルが代表的なものとして挙げられるが、それ以外にも、例えばプロピオン酸ビニル、ピバリン酸ビニル等のその他の脂肪酸ビニルエステルなども挙げられる。
【００２９】
上記酢酸ビニルは、通常不可避的不純物として少量のアセトアルデヒドを含有する。この酢酸ビニルのアセトアルデヒドの含有量としては、１００ｐｐｍ未満が好ましい。この酢酸ビニルのアセトアルデヒドの含有量の上限としては、６０ｐｐｍがより好ましく、２５ｐｐｍがさらに好ましく、１５ｐｐｍが特に好ましい。酢酸ビニルのアセトアルデヒドの含有量を上記範囲とすることで、後述する式（１）を満たすＥＶＯＨ（Ａ）を調製し易くなる。
【００３０】
ＥＶＯＨ（Ａ）は、エチレン及びビニルエステルを重合させて製造することができるが、これらに加えて、さらにビニルシラン系化合物を共重合成分として使用することができる。ＥＶＯＨ（Ａ）におけるビニルシラン系化合物に由来する単位の含有率としては、ＥＶＯＨ（Ａ）を構成する全構造単位に対して、通常０．０００２モル％以上０．２モル％以下である。
【００３１】
さらに、ＥＶＯＨ（Ａ）の製造においては、本発明の効果を損なわない範囲で、エチレン、ビニルエステル及びビニルシラン系化合物以外のその他の単量体を共重合成分として使用してもよい。
【００３２】
（ピークトップ分子量（Ｍａ））
ピークトップ分子量（Ｍａ）は、窒素雰囲気下、２２０℃で５０時間熱処理した後のＥＶＯＨ（Ａ）をゲルパーミションクロマトグラフィー（以下、「ＧＰＣ」ともいう）を用いて分離し、このときにカラムから溶出されるＥＶＯＨ（Ａ）の図１に模式的に示すように示差屈折率検出器において測定されるシグナル（図１中の「ＲＩ」）のメインピークの最大値に対応する値である。本発明におけるピークトップ分子量（Ｍａ）は、後述の方法により作成される検量線を用いて算出されるポリメタクリル酸メチル換算（以下、「ＰＭＭＡ換算」ともいう）の値である。
【００３３】
ピークトップ分子量（Ｍａ）の下限としては、３０，０００が好ましく、３５，０００がより好ましく、４０，０００がさらに好ましく、５０，０００が特に好ましい。一方、ピークトップ分子量（Ｍａ）の上限としては、１００，０００が好ましく、８０，０００がより好ましく、６５，０００がさらに好ましく、６０，０００が特に好ましい。
【００３４】
（吸収ピーク分子量（Ｍｂ）及び（Ｍｃ））
吸収ピーク分子量（Ｍｂ）及び（Ｍｃ）は、図１に模式的に示すようにピークトップ分子量（Ｍａ）の測定と同じ条件でＧＰＣによりＥＶＯＨ（Ａ）を分離し、紫外可視吸光度検出器において測定される特定波長でのシグナル（図１中の「ＵＶ」）の吸収ピークの最大値に相当する値である。この吸収ピーク分子量（Ｍｂ）及び（Ｍｃ）は、ポリメタクリル酸メチル換算の分子量である。なお、波長２２０ｎｍにおける吸収ピークの分子量は、「Ｍｂ」として表記し、波長２８０ｎｍにおける吸収ピークの分子量は「Ｍｃ」として表記する。
【００３５】
吸収ピーク分子量（Ｍｂ）の下限としては、３０，０００が好ましく、３５，０００がより好ましく、４０，０００がさらに好ましく、５０，０００が特に好ましい。一方、吸収ピーク分子量（Ｍｂ）の上限としては、７５，０００が好ましく、６０，０００がより好ましく、５５，０００がさらに好ましい。
【００３６】
吸収ピーク分子量（Ｍｃ）の下限としては、３５，０００が好ましく、４０，０００がより好ましく、４５，０００がさらに好ましく、４８，０００が特に好ましい。一方、吸収ピーク分子量（Ｍｃ）の上限としては、７５，０００が好ましく、５５，０００がより好ましく、５０，０００がさらに好ましい。
【００３７】
（検量線の作成）
検量線は、例えば標品としてＡｇｉｌｅｎｔ  Ｔｅｃｈｎｏｌｏｇｉｅｓ社の単分散のＰＭＭＡ（ピークトップ分子量：１，９４４，０００、７９０，０００、４６７，４００、２７１，４００、１４４，０００、７９，２５０、３５，３００、１３，３００、７，１００、１，９６０、１，０２０、６９０）を測定し、示差屈折率検出器及び吸光度検出器のそれぞれについて作成する。検量線の作成には、解析ソフトを用いることが好ましい。なお、本測定のＰＭＭＡの測定においては、例えば１，９４４，０００と２７１，４００との両分子量の標準試料同士のピークが分離できるカラムを用いる。
【００３８】
（ＥＶＯＨ（Ａ）の分子量相関）
ＥＶＯＨ（Ａ）は、下記式（１）で表される条件を満たすものである。
【００３９】
（Ｍａ−Ｍｂ）／Ｍａ＜０．４５  ・・・（１）
【００４０】
式（１）の左辺（Ｍａ−Ｍｂ）／Ｍａとしては、０．４０未満であることが好ましく、０．３０未満がより好ましく、０．１０未満がさらに好ましい。ここで、ＭａとＭｂとの差（Ｍａ−Ｍｂ）が小さくなれば、図１における示差屈折率検出器から得られるメインピーク（ＰＲＩ）と紫外可視吸光度検出器から得られる吸収ピーク（ＰＵＶ（２２０ｎｍ））とが近接していることを意味する。逆に、分子量差（Ｍａ−Ｍｂ）の値が大きくなれば、これら両ピーク（ＰＲＩ、ＰＵＶ（２２０ｎｍ））が離れていること意味する。すなわち、両ピーク（ＰＲＩ、ＰＵＶ（２２０ｎｍ））の分子量差（Ｍａ−Ｍｂ）の値が大きい場合には、比較的低分子量の成分に波長２２０ｎｍの紫外線を吸収する成分が多いことを意味する。そのため、ＥＶＯＨ（Ａ）が上記式（１）を満たさない場合、比較的低分子量の成分に波長２２０ｎｍの紫外線を吸収する成分が多いことを意味する。そして、この場合、ＥＶＯＨ（Ａ）を含有する樹脂組成物を用いた溶融成形時にＥＶＯＨ（Ａ）が溶融成形時に熱劣化して着色したり、ゲル化による増粘及び凝集が生じて分散不良を起こし、その結果、回収再利用時の外観性及び耐衝撃性の低下が顕在化する傾向にある。
【００４１】
上述の式（１）を満たすことによる効果は、以下の理由により生じると考えられる。すなわち、ＥＶＯＨは、脱水等の熱劣化を生じることにより、波長２２０ｎｍの紫外線を吸収する炭素−炭素二重結合やカルボニル基を分子内に生じ、これらの基によって樹脂組成物のゲル化を促進する。上述のゲル化の促進作用は、熱劣化したＥＶＯＨの分子量に依存し、熱劣化したＥＶＯＨの分子量が大きい場合には上記促進作用が弱く、分子量が小さくなるほど上記促進作用が強くなる。そのため、ＥＶＯＨが上述の式（１）を満たす場合、つまり熱劣化しても比較的高分子量を維持できる場合、着色とゲル化による増粘及び凝集とを抑制できると考えられる。
【００４２】
ＥＶＯＨ（Ａ）は、好ましくは下記式（２）の条件を満たすものである。
【００４３】
（Ｍａ−Ｍｃ）／Ｍａ＜０．４５  ・・・（２）
【００４４】
式（２）の左辺（Ｍａ−Ｍｃ）／Ｍａとしては、０．４０未満がより好ましく、０．３０未満がさらに好ましく、０．１５未満が特に好ましい。ここで、式（２）の左辺（Ｍａ−Ｍｃ）／Ｍａの値が大きくなれば、示差屈折率検出器から得られるメインピーク（ＰＲＩ）と紫外可視吸光度検出器から得られる吸収ピーク（ＰＵＶ（２８０ｎｍ））とが離れており、比較的低分子量の成分に波長２８０ｎｍの紫外線を吸収する成分が多くなる。この場合、ＥＶＯＨ（Ａ）が溶融成形時に熱劣化して着色したり、ゲル化による増粘及び凝集が生じて分散不良を起こし、その結果、回収再利用時の外観性及び耐衝撃性の低下が顕在化する傾向にある。
【００４５】
上述の式（２）を満たすことによる効果は、以下の理由により生じると考えられる。すなわち、ＥＶＯＨは、上述の熱劣化によって炭素−炭素二重結合やカルボニル基が分子内に生じた後、熱劣化がさらに進行することにより、波長２８０ｎｍの紫外線を吸収する共役二重結合が分子内に生じ、この共役二重結合によって樹脂組成物の黄変を促進する。上述の黄変の促進作用は、上述のゲル化の促進作用と同様に、熱劣化したＥＶＯＨの分子量に依存し、熱劣化したＥＶＯＨの分子量が大きい場合には上記促進作用が弱く、分子量が小さくなるほど上記促進作用が強くなる。そのため、ＥＶＯＨが上述の式（２）を満たす場合、つまり熱劣化が進行しても比較的高分子量を維持できる場合、着色とゲル化による増粘及び凝集とをより抑制できると考えられる。
【００４６】
（式（１）で表される条件を満たすＥＶＯＨ（Ａ）を調製する方法
式（１）で表される条件を満たすＥＶＯＨ（Ａ）を調製する方法としては、従来のＥＶＯＨの調製において、
（Ａ）原料であるエチレンとビニルエステルとの共重合体の調製において、ビニルエステルに含まれるラジカル重合禁止剤を予め除去する方法、
（Ｂ）原料であるエチレンとビニルエステルとの共重合体の調製において、ラジカル重合に用いるビニルエステルに含まれる不純物を特定量とする方法、
（Ｃ）原料であるエチレンとビニルエステルとの共重合体の調製において、重合温度を特定範囲とする方法、
（Ｄ）原料であるエチレンとビニルエステルとの共重合体の調製において、重合工程、又は上記重合工程後に未反応のビニルエステルを回収再利用する工程において有機酸を添加する方法、
（Ｅ）原料であるエチレンとビニルエステルとの共重合体の調製において、重合に用いる溶媒の不純物を特定量とする方法、
（Ｆ）原料であるエチレンとビニルエステルとの共重合体の調製において、重合に用いる溶媒とビニルエステルとの質量比（溶媒／ビニルエステル）を高める方法、
（Ｇ）エチレンとビニルエステルモノマーとをラジカル重合する際に使用するラジカル重合開始剤として、アゾニトリル系開始剤又は有機過酸化物系開始剤を用いる方法、
（Ｈ）原料であるエチレンとビニルエステルとの共重合体の調製において、ラジカル重合後にラジカル重合禁止剤を添加する場合の添加量を残存する未分解のラジカル重合開始剤に対して特定量とする方法、
（Ｉ）残存するビニルエステルが極力除去されたエチレンとビニルエステルとの共重合体のアルコール溶液をけん化反応に用いる方法、
（Ｊ）けん化に用いるエチレンとビニルエステルとの共重合体に酸化防止剤を添加する方法等
が挙げられ、（Ａ）〜（Ｊ）を適宜組み合わせてもよい。また、（Ａ）〜（Ｊ）により、式（２）で表される条件を満たすＥＶＯＨ（Ａ）を調製することもできる。（Ａ）〜（Ｊ）の方法について以下で説明する。
【００４７】
（（Ａ）原料であるエチレンとビニルエステルとの共重合体の調製において、ビニルエステルに含まれるラジカル重合禁止剤を予め除去する方法）
上記ラジカル重合禁止剤としては、後述する（Ｈ）でラジカル重合後に添加するラジカル重合禁止剤として例示するものと同様のもの等が挙げられる。また、ラジカル重合禁止剤を除去する方法としては、カラムクロマトグラフィーを用いる方法、再沈法、蒸留法等が挙げられ、通常蒸留法が採用される。蒸留法によりラジカル重合禁止剤を除去する場合、ビニルエステルの沸点はラジカル重合禁止剤の沸点よりも低いため、蒸留塔頂部から重合禁止剤が除去されたビニルエステルを得ることができる。
【００４８】
（（Ｂ）原料であるエチレンとビニルエステルとの共重合体の調製において、ラジカル重合に用いるビニルエステルに含まれる不純物を特定量とする方法）
ラジカル重合に用いるビニルエステルに含まれる不純物の合計含有量の下限としては、１ｐｐｍが好ましく、３ｐｐｍがより好ましく、５ｐｐｍがさらに好ましい。また、上記不純物の合計含有量の上限としては、１，２００ｐｐｍが好ましく、１，１００ｐｐｍがより好ましく、１，０００ｐｐｍがさらに好ましい。
【００４９】
上記不純物としては、アセトアルデヒド、クロトンアルデヒド、アクロレイン等のアルデヒド；このアルデヒドが溶媒のアルコールによりアセタール化したアセトアルデヒドジメチルアセタール、クロトンアルデヒドジメチルアセタール、アクロレインジメチルアセタール等のアセタール；アセトン等のケトン；酢酸メチル、酢酸エチル等のエステルなどが挙げられる。
【００５０】
なお、上記不純物のうちアセトアルデヒドは、酢酸ビニルの製造等で生じ易く、かつＥＶＯＨ（Ａ）が式（１）を満たすことを妨げ易い。そのため、本方法においては、特にアセトアルデヒドの含有量を低減するとよい。
【００５１】
（（Ｃ）原料であるエチレンとビニルエステルとの共重合体の調製において、重合温度を特定範囲とする方法）
エチレンとビニルエステルとの共重合体の重合温度の下限としては、２０℃が好ましく、４０℃がより好ましい。一方、上記重合温度の上限としては、９０℃が好ましく、７０℃がより好ましい。
【００５２】
（（Ｄ）原料であるエチレンとビニルエステルとの共重合体の調製において、アルコール溶媒を用い、かつ重合工程、又は重合工程後に未反応のビニルエステルを回収再利用する工程において有機酸を添加する方法）
本方法は、重合系への有機酸の添加により、ビニルエステルのアルコールによる加アルコール分解や微量の水分による加水分解を抑制することで、アセトアルデヒド等のアルデヒドの生成を抑制できる。上記有機酸としては、グリコール酸、グリセリン酸、リンゴ酸、クエン酸、乳酸、酒石酸、サリチル酸等のヒドロキシカルボン酸；マロン酸、コハク酸、マレイン酸、フタル酸、シュウ酸、グルタル酸等の多価カルボン酸などが挙げられる。
【００５３】
上記有機酸の添加量の下限としては、１ｐｐｍが好ましく、３ｐｐｍがより好ましく、５ｐｐｍがさらに好ましい。上記有機酸の添加量の上限としては、５００ｐｐｍが好ましく、３００ｐｐｍがより好ましく、１００ｐｐｍがさらに好ましい。
【００５４】
（（Ｅ）原料であるエチレンとビニルエステルとの共重合体の調製において、重合に用いる溶媒の不純物を特定量とする方法）
重合に用いる溶媒の不純物の合計含有量の下限としては、１ｐｐｍが好ましく、３ｐｐｍがより好ましく、５ｐｐｍがさらに好ましい。上記不純物の合計含有量の上限としては、１，２００ｐｐｍが好ましく、１，１００ｐｐｍがより好ましく、１，０００ｐｐｍがさらに好ましい。重合に用いる溶媒の不純物としては、例えば上述のビニルエステルに含まれる不純物として例示したもの等が挙げられる。
【００５５】
（（Ｆ）原料であるエチレンとビニルエステルとの共重合体の調製において、重合に用いる溶媒とビニルエステルとの質量比（溶媒／ビニルエステル）を高める方法）
上記重合に用いる溶媒とビニルエステルとの質量比（溶媒／ビニルエステル）の下限としては、０．０３が好ましい。一方、上記質量比（溶媒／ビニルエステル）の上限としては、例えば０．４である。
【００５６】
（（Ｇ）エチレンとビニルエステルモノマーとをラジカル重合する際に使用するラジカル重合開始剤として、アゾニトリル系開始剤又は有機過酸化物系開始剤を用いる方法）
アゾニトリル系開始剤としては、例えば２，２−アゾビスイソブチロニトリル、２，２−アゾビス−（２，４−ジメチルバレロニトリル）、２，２−アゾビス−（４−メトキシ−２，４−ジメチルバレロニトリル）、２，２−アゾビス−（２−シクロプロピルプロピオニトリル）等が挙げられる。有機過酸化物としては、例えばアセチルパーオキシド、イソブチルパーオキシド、ジイソプロピルパーオキシカーボネート、ジアリルパーオキシジカーボネート、ジ−ｎ−プロピルパーオキシジカーボネート、ジミリスチルパーオキシジカーボネート、ジ（２−エトキシエチル）パーオキシジカーボネート、ジ（２−エチルヘキシル）パーオキシジカーボネート、ジ（メトキシイソプロピル）パーオキシジカーボネート、ジ（４−ｔｅｒｔ−ブチルシクロヘキシル）パーオキシジカーボネート等が挙げられる。
【００５７】
（（Ｈ）原料であるエチレンとビニルエステルとの共重合体の調製において、ラジカル重合後にラジカル重合禁止剤を添加する場合の添加量を残存する未分解のラジカル重合開始剤に対して特定量とする方法）
ラジカル重合後にラジカル重合禁止剤を添加する場合の添加量としては、残存する未分解のラジカル重合開始剤に対して、５モル当量以下が好ましい。上記ラジカル重合禁止剤としては、例えば共役二重結合を有する分子量１，０００以下の化合物であって、ラジカルを安定化させて重合反応を阻害する化合物等が挙げられる。具体的な上記ラジカル重合禁止剤としては、イソプレン、２，３−ジメチル−１，３−ブタジエン、２，３−ジエチル−１，３−ブタジエン、２−ｔ−ブチル−１，３−ブタジエン、１，３−ペンタジエン、２，３−ジメチル−１，３−ペンタジエン、２，４−ジメチル−１，３−ペンタジエン、３，４−ジメチル−１，３−ペンタジエン、３−エチル−１，３−ペンタジエン、２−メチル−１，３−ペンタジエン、３−メチル−１，３−ペンタジエン、４−メチル−１，３−ペンタジエン、１，３−ヘキサジエン、２，４−ヘキサジエン、２，５−ジメチル−２，４−ヘキサジエン、１，３−オクタジエン、１，３−シクロペンタジエン、１，３−シクロヘキサジエン、１−メトキシ−１，３−ブタジエン、２−メトキシ−１，３−ブタジエン、１−エトキシ−１，３−ブタジエン、２−エトキシ−１，３−ブタジエン、２−ニトロ−１，３−ブタジエン、クロロプレン、１−クロロ−１，３−ブタジエン、１−ブロモ−１，３−ブタジエン、２−ブロモ−１，３−ブタジエン、フルベン、トロポン、オシメン、フェランドレン、ミルセン、ファルネセン、センブレン、ソルビン酸、ソルビン酸エステル、ソルビン酸塩、アビエチン酸等の２個の炭素−炭素二重結合の共役構造を含む共役ジエン；１，３，５−ヘキサトリエン、２，４，６−オクタトリエン−１−カルボン酸、エレオステアリン酸、桐油、コレカルシフェロール等の３個の炭素−炭素二重結合を含む共役構造を含む共役トリエン；シクロオクタテトラエン、２，４，６，８−デカテトラエン−１−カルボン酸、レチノール、レチノイン酸等の４個以上の炭素−炭素二重結合の共役構造を含む共役ポリエンなどのポリエンが挙げられる。なお、１，３−ペンタジエン、ミルセン、ファルネセン等のように、複数の立体異性体を有するものについては、そのいずれを用いても良い。上記ラジカル重合禁止剤としては、ｐ−ベンゾキノン、ヒドロキノン、ヒドロキノンモノメチルエーテル、２−フェニル−１−プロペン、２−フェニル−１−ブテン、２，４−ジフェニル−４−メチル−１−ペンテン、３，５−ジフェニル−５−メチル−２−ヘプテン、２，４，６−トリフェニル−４，６−ジメチル−１−ヘプテン、３，５，７−トリフェニル−５−エチル−７−メチル−２−ノネン、１，３−ジフェニル−１−ブテン、２，４−ジフェニル−４−メチル−２−ペンテン、３，５−ジフェニル−５−メチル−３−ヘプテン、１，３，５−トリフェニル−１−ヘキセン、２，４，６−トリフェニル−４，６−ジメチル−２−ヘプテン、３，５，７−トリフェニル−５−エチル−７−メチル−３−ノネン、１−フェニル−１，３−ブタジエン、１，４−ジフェニル−１，３−ブタジエン等の芳香族系化合物も挙げられる。
【００５８】
（（Ｉ）残存するビニルエステルが極力除去されたエチレンとビニルエステルとの共重合体のアルコール溶液をけん化反応に用いる方法）
残存モノマーの除去率の下限としては、９９モル％が好ましく、９９．５モル％がより好ましく、９９．８モル％がさらに好ましい。残存モノマーを除去する方法としては、例えばカラムクロマトグラフィーを用いる方法、再沈法、蒸留法等が挙げられ、蒸留法が好ましい。蒸留法で残存モノマーを除去する場合、ラシヒリングを充填した蒸留塔の上部からエチレンとビニルエステルとの共重合体溶液を一定速度で連続的に供給し、蒸留塔下部よりメタノール等の有機溶媒蒸気を吹き込む。これにより、蒸留塔頂部より上記有機溶媒と未反応ビニルエステルとの混合蒸気を留出させることができ、蒸留塔底部より未反応のビニルエステルが除去されたエチレンとビニルエステルとの共重合体溶液を取り出すことができる。ここで、「残存モノマーの除去率」とは、エチレンとビニルエステルとの共重合体のアルコール溶液について除去処理前後のモノマー含有量を測定し、以下の式で算出される値である。
残存モノマーの除去率（モル％）＝｛１−（除去後の残存モノマー含有量／除去前の残存モノマー含有量）｝×１００
【００５９】
（（Ｊ）けん化に用いるエチレンとビニルエステルとの共重合体に酸化防止剤を添加する方法）
上記酸化防止剤としては、特に限定されないが、例えばフェノール系酸化防止剤、リン系酸化防止剤、硫黄系酸化防止剤等が挙げられる。上記酸化防止剤としては、これらの中でフェノール系酸化防止剤が好ましく、アルキル置換フェノール系酸化防止剤がより好ましい。
【００６０】
フェノール系酸化防止剤としては、例えば２−ｔ−ブチル−６−（３−ｔ−ブチル−２−ヒドロキシ−５−メチルベンジル）−４−メチルフェニルアクリレート、２，４−ジ−ｔ−アミル−６−（１−（３，５−ジ−ｔ−アミル−２−ヒドロキシフェニル）エチル）フェニルアクリレート等のアクリレート系化合物；２，６−ジ−ｔ−ブチル−４−メチルフェノール、２，６−ジ−ｔ−ブチル−４−エチルフェノール、オクタデシル−３−（３，５−）ジ−ｔ−ブチル−４−ヒドロキシフェニル）プロピオネート、２，２’−メチレン−ビス（４−メチル−６−ｔ−ブチルフェノール）、４，４’−ブチリデン−ビス（４−メチル−６−ｔ−ブチルフェノール）、４，４’−ブチリデン−ビス（６−ｔ−ブチル−ｍ−クレゾール）、４，４’−チオビス（３−メチル−６−ｔ−ブチルフェノール）、ビス（３−シクロヘキシル−２−ヒドロキシ−５−メチルフェニル）メタン、３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ［５．５］ウンデカン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３’，５’−ジ−ｔ−ブチル−４’−ヒドロキシフェニル）プロピオネート）メタン、トリエチレングリコールビス（３−（３−ｔ−ブチル−４−ヒドロキシ−５−メチルフェニル）プロピオネート）などのアルキル置換フェノール系化合物；６−（４−ヒドロキシ−３，５−ジ−ｔ−ブチルアニリノ）−２，４−ビス−オクチルチオ−１，３，５−トリアジン、６−（４−ヒドロキシ−３，５−ジメチルアニリノ）−２，４−ビス−オクチルチオ−１，３，５−トリアジン、６−（４−ヒドロキシ−３−メチル−５−ｔ−ブチルアニリノ）−２，４−ビス−オクチルチオ−１，３，５−トリアジン、２−オクチルチオ−４，６−ビス−（３，５−ジ−ｔ−ブチル−４−オキシアニリノ）−１，３，５−トリアジン等のトリアジン基含有フェノール系化合物などが挙げられる。
【００６１】
リン系酸化防止剤としては、例えばトリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２−ｔ−ブチル−４−メチルフェニル）ホスファイト、トリス（シクロヘキシルフェニル）ホスファイト、２，２−メチレンビス（４，６−ジ−ｔ−ブチルフェニル）オクチルホスファイト、９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン等のモノホスファイト系化合物；４，４’−ブチリデン−ビス（３−メチル−６−ｔ−ブチルフェニル−ジトリデシルホスファイト）、４，４’−イソプロピリデン−ビス（フェニル−ジアルキル（炭素数１２〜１５）ホスファイト）、４，４’−イソプロピリデン−ビス（ジフェニルモノアルキル（炭素数１２〜１５）ホスファイト）、１，１，３−トリス（２−メチル−４−ジトリデシルホスファイト−５−ｔ−ブチルフェニル）ブタン、テトラキス（２，４−ジ−ｔ−ブチルフェニル）−４，４’−ビフェニレンホスファイト等のジホスファイト系化合物などが挙げられる。リン系酸化防止剤としては、これらの中で、モノホスファイト系化合物が好ましい。
【００６２】
硫黄系酸化防止剤としては、例えばジラウリル３，３’−チオジプロピオネート、ジステアリル３，３’−チオジプロピオネート、ラウリルステアリル３，３’−チオジプロピオネート、ペンタエリスリトール−テトラキス−（β−ラウリル−チオプロピオネート）、３，９−ビス（２−ドデシルチオエチル）−２，４，８，１０−テトラオキサスピロ［５．５］ウンデカン等が挙げられる。
【００６３】
エチレンとビニルエステルとの共重合体に酸化防止剤を添加する場合、酸化防止剤の含有量の下限としては、特に限定されないが、上記共重合体１００質量部に対して、０．００１質量部が好ましく、０．０１質量部がより好ましい。一方、酸化防止剤の含有量の上限としては、特に限定されないが、上記共重合体１００質量部に対して、５質量部が好ましく、１質量部がより好ましい。酸化防止剤の含有量が上記下限未満であると、式（１）を満たすＥＶＯＨ（Ａ）の調製が困難となるおそれがある。逆に、酸化防止剤の含有量が上記上限を超えると、含有量の増加によるコスト上昇等に見合う効果が得られないおそれがある。
【００６４】
なお、上記（Ａ）、（Ｃ）〜（Ｊ）の方法でＥＶＯＨ（Ａ）を調製する場合、ビニルエステル（酢酸ビニル）中に含まれるアセトアルデヒドの含有量は上記範囲でなくてもよい。この場合のアセトアルデヒドの含有量の下限としては、１５０ｐｐｍが好ましく、２５０ｐｐｍがより好ましく、３５０ｐｐｍがさらに好ましい。このように、アセトアルデヒドの含有量を上記範囲とすることで、酢酸ビニルからアセトアルデヒドを除去する工程を省略できるため、製造コストを低減できる。なお、この場合のアセトアルデヒドの含有量の上限としては、特に限定されないが、例えば１，０００ｐｐｍである。
【００６５】
（ＥＶＯＨ（Ａ）の溶融粘度（メルトフローレート））
ＥＶＯＨ（Ａ）のメルトフローレートの下限としては、０．５ｇ／１０ｍｉｎが好ましく、１．０ｇ／１０ｍｉｎがより好ましく、１．４ｇ／１０ｍｉｎがさらに好ましい。一方、ＥＶＯＨ（Ａ）のメルトフローレートの上限としては、３０ｇ／１０ｍｉｎが好ましく、２５ｇ／１０ｍｉｎがより好ましく、２０ｇ／１０ｍｉｎがさらに好ましく、１５ｇ／１０ｍｉｎが特に好ましく、１０ｇ／１０ｍｉｎがさらに特に好ましく、１．６ｇ／１０ｍｉｎが最も好ましい。ＥＶＯＨ（Ａ）のメルトフローレートが上記下限未満である場合、又は上記上限を超える場合、当該樹脂組成物の成形性及び外観性が悪化するおそれがある。
【００６６】
なお、メルトフローレートは、ＪＩＳ−Ｋ７２１０（１９９９）に準拠し、温度１９０℃、荷重２，１６０ｇで測定した値である。
【００６７】
当該樹脂組成物の樹脂分におけるＥＶＯＨ（Ａ）の含有量の下限としては、０．１質量％が好ましく、０．５質量％がより好ましく、１質量％がさらに好ましく、２質量％が特に好ましい。一方、上記含有量の上限としては、９９．９質量％が好ましく、９９質量％がより好ましく、５０質量％がさらに好ましく、３０質量％が特に好ましく、１０質量％がさらに特に好ましい。ＥＶＯＨ（Ａ）の含有量を上記範囲とすることで、耐衝撃性をより高めることができる。
【００６８】
［ＰＯ（Ｂ）］
ＰＯ（Ｂ）は、例えばポリエチレン（低密度、直鎖状低密度、中密度、高密度等）；エチレンと、１−ブテン、１−ヘキセン、４−メチル−１−ペンテン等のα−オレフィン類又はアクリル酸エステルとを共重合したエチレン系共重合体；ポリプロピレン；プロピレンとエチレン、１−ブテン、１−ヘキセン、４−メチル−１−ペンテン等のα−オレフィン類とを共重合したプロピレン系共重合体；ポリ（１−ブテン）、ポリ（４−メチル−１−ペンテン）、アイオノマー樹脂などを含んでいる。ＰＯ（Ｂ）としては、これらの中で、ポリプロピレン、プロピレン系共重合体等のポリプロピレン系樹脂、及びポリエチレン、エチレン系共重合体等のポリエチレン系樹脂が好ましい。特に、当該樹脂組成物からなる層を有する多層構造体を食品包装材として用いる場合には、二次加工性に優れる観点から、ポリエチレン系樹脂が好ましく用いられる。また、ＰＯ（Ｂ）としては、未変性ポリオレフィンが好ましい。なお、ＰＯ（Ｂ）には、酸変性ポリオレフィンを含まない。つまり、当該樹脂組成物は、酸変性ポリオレフィン以外のポリオレフィン（Ｂ）を必須成分として含む。
【００６９】
当該樹脂組成物中のＥＶＯＨ（Ａ）とＰＯ（Ｂ）との質量比（Ａ／Ｂ）の下限としては、０．１／９９．９が好ましく、１／９９がより好ましく、２／９８がさらに好ましく、４／９６が特に好ましい。上記質量比（Ａ／Ｂ）の上限としては、９９．９／０．１が好ましく、９９／１がより好ましく、５０／５０がさらに好ましく、３０／７０が特に好ましく、１０／９０がさらに特に好ましい。また、当該樹脂組成物の樹脂分におけるＥＶＯＨ（Ａ）及びＰＯ（Ｂ）の合計含有量の下限としては、５０質量％が好ましく、８０質量％がより好ましく、９０質量％がさらに好ましい。当該樹脂組成物は、各樹脂成分の含有比を上記範囲とすることで、耐衝撃性をより高めることができる。
【００７０】
当該樹脂組成物の樹脂分におけるＰＯ（Ｂ）の含有量の下限としては、０．１質量％が好ましく、０．５質量％がより好ましく、２５質量％がさらに好ましく、３５質量％が特に好ましく、４５質量％が特に好ましい。一方、上記含有量の上限としては、９９．９質量％が好ましく、９９質量％がより好ましく、９８質量％がさらに好ましく、９６質量％が特に好ましい。ＰＯ（Ｂ）の含有量を上記範囲とすることで、耐衝撃性をより高めることができる。
【００７１】
［有機酸のアルカリ金属塩（Ｃ）］
当該樹脂組成物は、有機酸のアルカリ金属塩（Ｃ）を含有することで、着色を抑制することができ、その結果、外観性をより高めることができる。また、ロングラン性及び多層構造体とした際の層間接着力を向上させることができる。
【００７２】
アルカリ金属塩（Ｃ）を構成するアルカリ金属としては、単独の金属種であってもよく、複数の金属種からなるものであってもよい。上記アルカリ金属としてはリチウム、ナトリウム、カリウム、ルビジウム、セシウム等が挙げられるが、工業的入手の点からはナトリウム及びカリウムがより好ましい。
【００７３】
上記有機酸としては、ギ酸、酢酸、プロピオン酸、酪酸、吉草酸、カプロン酸、ヘプタン酸、オクタン酸、ノナン酸、デカン酸、ウンデカン酸、パルミチン酸、ステアリン酸、コハク酸、リノール酸、オレイン酸等の脂肪族カルボン酸；安息香酸、サリチル酸、フタル酸等の芳香族カルボン酸；乳酸、酒石酸、クエン酸、リンゴ酸等のヒドロキシカルボン酸；エチレンジアミン四酢酸などのカルボン酸やｐ−トルエンスルホン酸等のスルホン酸などが挙げられる。上記有機酸としては、これらの中で、カルボン酸が好ましく、脂肪族カルボン酸がより好ましく、酢酸がさらに好ましい。
【００７４】
アルカリ金属塩（Ｃ）としては、例えばリチウム、ナトリウム、カリウム等の脂肪族カルボン酸塩、芳香族カルボン酸塩等が挙げられ、具体的には、酢酸ナトリウム、酢酸カリウム、ステアリン酸ナトリウム、ステアリン酸カリウム、エチレンジアミン四酢酸のナトリウム塩等が挙げられる。アルカリ金属塩（Ｃ）としては、この中でも、酢酸ナトリウム、酢酸カリウムがより好ましい。
【００７５】
当該樹脂組成物がアルカリ金属塩（Ｃ）を含有する場合、アルカリ金属塩（Ｃ）の含有量（乾燥樹脂組成物中の含有量）の下限としては、金属換算で、１ｐｐｍが好ましく、５ｐｐｍがより好ましく、１０ｐｐｍがさらに好ましく、８０ｐｐｍが特に好ましい。一方、アルカリ金属塩（Ｃ）の含有量の上限としては、金属換算で、１，０００ｐｐｍが好ましく、８００ｐｐｍがより好ましく、５５０ｐｐｍがさらに好ましく、２５０ｐｐｍが特に好ましく、１５０ｐｐｍがさらに特に好ましい。アルカリ金属塩（Ｃ）の含有量が上記下限より小さいと、層間接着性が低下するおそれがある。アルカリ金属塩（Ｃ）の含有量が上記上限を超えると、当該樹脂組成物の着色の低減が困難となり、外観性が悪化するおそれがある。
【００７６】
［酸変性ポリオレフィン（Ｄ）］
当該樹脂組成物は、酸変性ポリオレフィン（Ｄ）をさらに含有するとよい。当該樹脂組成物は、酸変性ポリオレフィン（Ｄ）を含有することで、樹脂組成物中のＥＶＯＨ（Ａ）のミクロの領域での凝集が抑制され、その結果、熱成形における欠陥発生の抑制性、外観性及び強度がより向上する。
【００７７】
酸変性ポリオレフィン（Ｄ）としては、例えば不飽和カルボン酸又はその誘導体を化学結合で導入したオレフィン系重合体等を挙げることができる。不飽和カルボン酸及びその誘導体としては、例えばエチレン性不飽和カルボン酸、そのエステル及びその無水物等が挙げられる。具体的には、エチレン性不飽和モノカルボン酸及びそのエステル、エチレン性不飽和ジカルボン酸及びそのモノ又はジエステル、エチレン性不飽和ジカルボン酸の無水物等が挙げられ、これらの中でもエチレン性不飽和ジカルボン酸無水物が好ましい。エチレン性不飽和ジカルボン酸としては、具体的にはマレイン酸、フマル酸、イタコン酸、無水マレイン酸、無水イタコン酸、マレイン酸モノメチルエステル、マレイン酸モノエチルエステル、マレイン酸ジエチルエステル、フマル酸モノメチルエステル等が挙げられ、これらの中で無水マレイン酸が好ましい。
【００７８】
上記オレフィン系重合体とは、ポリエチレン（低圧、中圧、高圧等）、直鎖状低密度ポリエチレン、ポリプロピレン、ボリブテンなどのポリオレフィン、又はオレフィンと他のモノマー（ビニルエステル、不飽和カルボン酸エステル等）との共重合体（例えばエチレン−酢酸ビニル共重合体、エチレン−アクリル酸エチルエステル共重合体等）を意味する。これらの中でも、直鎖状低密度ポリエチレン、エチレン−酢酸ビニル共重合体（酢酸ビニルの含有量が５質量％以上５５質量％以下）、及びエチレン−アクリル酸エチルエステル共重合体（アクリル酸エチルエステルの含有量が８質量％以上３５質量％以下）が好ましく、直鎖状低密度ポリエチレン及びエチレン−酢酸ビニル共重合体がより好ましい。
【００７９】
酸変性ポリオレフィン（Ｄ）としては、具体的には、無水マレイン酸グラフト変性ポリエチレン、無水マレイン酸グラフト変性ポリプロピレン等の無水マレイン酸グラフト変性ポリオレフィン；無水マレイン酸グラフト変性エチレン−プロピレン（ブロック又はランダム）共重合体、無水マレイン酸グラフト変性エチレン−エチルアクリレート共重合体、無水マレイン酸グラフト変性エチレン−酢酸ビニル共重合体等のオレフィンとビニル系単量体の共重合体の無水マレイン酸グラフト変性物などが挙げられる。
【００８０】
エチレン性不飽和カルボン酸又はその無水物のオレフィン系重合体への付加量又はグラフト量（変性度）の下限としては、オレフィン系重合体に対し０．０００１質量％が好ましく、０．００１質量％がより好ましい。上記付加量又はグラフト量の上限としては、１５質量％が好ましく、１０質量％がより好ましい。エチレン性不飽和カルボン酸又はその無水物のオレフィン系重合体への付加反応又はグラフト反応の方法としては、例えば溶媒（キシレン等）、及び触媒（過酸化物等）の存在下でのラジカル重合法などにより行うことができる。このようにして得られたカルボン酸変性ポリオレフィン（Ｄ）の２１０℃で測定したメルトフローレートの下限としては、０．２ｇ／１０分が好ましく、０．５ｇ／１０分がより好ましい。一方、上記メルトフローレートの上限としては、３０ｇ／１０分が好ましく、１０ｇ／１０分がより好ましい。
【００８１】
当該樹脂組成物が酸変性ポリオレフィン（Ｄ）を含有する場合、樹脂分における酸変性ポリオレフィン（Ｄ）の含有量の下限としては、１質量％が好ましく、３質量％がより好ましく、５質量％がさらに好ましい。酸変性ポリオレフィン（Ｄ）の含有量の上限としては、２０質量％が好ましく、１５質量％がより好ましく、１０質量％がさらに好ましい。
【００８２】
［脂肪酸多価金属塩（Ｅ）］
当該樹脂組成物は、脂肪酸多価金属塩（Ｅ）を含有することで、外観性及び耐衝撃性をより向上できる。脂肪酸多価金属塩（Ｅ）としては、例えばラウリン酸、ステアリン酸、ミリスチン酸、ベヘン酸、モンタン酸等の炭素数１０〜２６の高級脂肪酸の金属塩、特に周期律表第２族及び第３族の金属塩、例えばカルシウム塩、マグネシウム塩などが挙げられる。また、上記した脂肪酸の亜鉛塩を用いることもできる。脂肪酸多価金属塩（Ｅ）としては、これらの中で、カルシウム塩、マグネシウム塩等の周期律表第２族の金属塩が好ましい。
【００８３】
当該樹脂組成物が脂肪酸多価金属塩（Ｅ）を含有する場合、脂肪酸多価金属塩（Ｅ）の含有量の下限としては、５０ｐｐｍが好ましく、１００ｐｐｍがより好ましく、１５０ｐｐｍがさらに好ましく、２００ｐｐｍが特に好ましく、５００ｐｐｍがさらに特に好ましく、１，２００ｐｐｍが最も好ましい。脂肪酸多価金属塩（Ｅ）の含有量の上限としては、１０，０００ｐｐｍが好ましく、８，０００ｐｐｍがより好ましく、５，０００ｐｐｍがさら好ましく、４，０００ｐｐｍが特に好ましく、２，０００ｐｐｍがさらに特に好ましい。
【００８４】
［他の任意成分］
他の任意成分としては、例えば酸化防止剤、紫外線吸収剤、可塑剤、帯電防止剤、滑剤、着色剤、充填剤、ヒンダードフェノール系化合物やヒンダードアミン系化合物等の熱安定剤、ポリアミド等の他の樹脂、ハイドロタルサイト化合物等が挙げられる。当該樹脂組成物の他の任意成分の合計含有量としては、通常１質量％以下である。
【００８５】
充填剤としては、例えばグラスファイバー、バラストナイト、ケイ酸カルシウム、タルク、モンモリロナイト等が挙げられる。
【００８６】
なお、ゲル化対策として例えば上記熱安定剤として例示したヒンダードフェノール系化合物及びヒンダードアミン系化合物、上記脂肪酸多価金属塩（Ｅ）、ハイドロタルサイト化合物等を当該樹脂組成物に添加してもよい。当該樹脂組成物にゲル化対策のための化合物を添加する場合、その添加量としては、通常０．０１質量％以上１質量％以下である。
【００８７】
［樹脂組成物の溶融粘度（メルトフローレート）］
当該樹脂組成物のメルトフローレートの下限としては、０．５ｇ／１０ｍｉｎが好ましく、１．０ｇ／１０ｍｉｎがより好ましく、１．４ｇ／１０ｍｉｎがさらに好ましい。一方、当該樹脂組成物のメルトフローレートの上限としては、３０ｇ／１０ｍｉｎが好ましく、２５ｇ／１０ｍｉｎがより好ましく、２０ｇ／１０ｍｉｎがさらに好ましく、１５ｇ／１０ｍｉｎが特に好ましく、１０ｇ／１０ｍｉｎがさらに特に好ましく、１．６ｇ／１０ｍｉｎが最も好ましい。当該樹脂組成物のメルトフローレートが上記下限未満である場合、又は上記上限を超える場合、成形性及び外観性が悪化するおそれがある。
【００８８】
＜樹脂組成物の製造方法＞
当該樹脂組成物の製造方法としては、例えばＥＶＯＨ（Ａ）、ＰＯ（Ｂ）及び有機酸のカルボン酸塩（Ｃ）等の任意成分を均一にブレンドできる方法であれば特に限定されない。なお、各成分のブレンドには、例えばリボンブレンダー、高速ミキサーコニーダー、ミキシングロール、押出機、インテンシブミキサー等を用いることができる。
【００８９】
ブレンドに用いる装置としては、これらの中でも、後述する実施例で示しているように、樹脂を溶融ブレンドする際に用いられる単軸又は二軸スクリュー押出機を好適に用いることができる。各成分の添加順序としては、特に限定されず、ＥＶＯＨ（Ａ）を含有する樹脂成分、ＰＯ（Ｂ）及び脂肪酸多価金属塩（Ｅ）等のその他の任意成分を同時に又は適当な順序で押出機へ投入し溶融混練させる方法が好適に採用される。また、任意成分を溶融混練時に添加してもよい。
【００９０】
＜多層構造体＞
当該多層構造体は、上述の当該樹脂組成物から形成される層（以下、「ＥＶＯＨ樹脂組成物層」ともいう）を少なくとも有するものである。当該多層構造体は、ＥＶＯＨ樹脂組成物層以外に、他の成分からなる層を有していてもよい。当該多層構造体は、その層構成及び層の総数、層の厚みや比率、他の層に用いられる樹脂の種類、接着性樹脂の有無及びその種類等は特に限定されない。
【００９１】
［他の成分からなる層］
上記他の成分からなる層としては、エチレン−ビニルアルコール共重合体からなる層、及びポリオレフィンからなる層が好ましい。
【００９２】
上記他の成分からなる層を構成するポリオレフィンとしては、例えば上述のＰＯ（Ｂ）として例示したもの等が挙げられ、ポリプロピレン、プロピレン系共重合体等のポリプロピレン系樹脂、及びポリエチレン、エチレン系共重合体等のポリエチレン系樹脂が好ましい。
【００９３】
［接着性樹脂層］
当該多層構造体の各層間は接着性樹脂を介して積層されていてもよい。この接着性樹脂層として使用される接着性樹脂としては、上述の酸変性ポリオレフィン（Ｄ）が好適である。
【００９４】
［多層構造体の用途］
当該多層構造体は、後述する方法により、フィルム、シート、テープ、カップ、トレイ、チューブ、ボトル、パイプ等の任意の成形品に成形できる。ここでフィルムとは、通常３００μｍ未満の平均厚みを有するものをいい、シートとは、通常３００μｍ以上の平均厚みを有するものをいう。
【００９５】
＜多層構造体の製造方法＞
当該多層構造体の製造方法としては、特に限定されるものではないが、例えば押出ラミネート法、ドライラミネート法、押出ブロー成形法、共押出ラミネート法、共押出成形法、共押出パイプ成形法、共押出ブロー成形法、共射出成形法、溶液コート法等が挙げられる。当該多層構造体の製造方法としては、汎用性の観点から、共押出成形法及び共射出成形方が好ましい。なお、共押出成形法又は共射出成形法を用いるときには、ＥＶＯＨ（Ａ）、ＰＯ（Ｂ）、他の熱可塑性樹脂、接着性樹脂等の各樹脂をそれぞれ個別に熱成形装置に供給することがより好ましい。
【００９６】
当該多層構造体を製造する方法としては、これらの中で、共押出ラミネート法及び共押出成形法が好ましく、共押出成形法がより好ましい。当該多層構造体は、ＥＶＯＨ樹脂組成物層と他の成分からなる層とを上記方法により積層することで、容易かつ確実に製造することができる。その結果、良好な外観性、耐衝撃性及び加工特性を効果的に達成することができる。
【００９７】
当該多層構造体の各層を押出成形により形成する場合、各層の押出成形は、単軸スクリューを備えた押出機を所定の温度で運転することにより行われる。この場合、ＥＶＯＨ樹脂組成物層を形成する押出機の温度は、例えば２００℃以上２４０℃以下とされる。他の成分からなる層を形成する押出機の温度は、例えば２００℃以上２４０℃以下とされる。接着剤層を形成する押出機の温度は、例えば１６０℃以上２２０℃以下の温度とされる。
【００９８】
＜成形品及びその製造方法＞
当該多層構造体は、２次加工により目的の形状の成形品に成形してもよい。２次加工の方法としては、例えば延伸法、熱成形法、ブロー成形法等が挙げられる。延伸法としては、ロール延伸法、テンター延伸法、チューブラー延伸法、延伸ブロー法等が挙げられる。延伸法で二軸延伸する場合には、同時二軸延伸方式及び逐次二軸延伸方式のいずれの方式も採用できる。熱成形法としては、真空成形法、圧空成形方、真空空圧成形方等が挙げられる。熱成形法により、フィルム状又はシート状の当該多層構造体をカップやトレイ状に成形することができる。また、ブロー成形法としては、パリソン状の当該多層構造体をブローによりボトル、チューブ状に成形する方法が挙げられる。このブロー成形法により、ブロー成形容器等を成形できる。これらの２次加工は、通常ＥＶＯＨ（Ａ）の融点以下の温度範囲で行われる。当該多層構造体の２次加工の方法としては、これらの中で、真空圧空成形法が好ましい。真空圧空成形法は、当該多層構造体を加熱し、真空と圧空とを併用して成形する方法である。上記成形品は、上述の当該多層構造体を用いて真空圧空成形法により形成されることで、容易かつ確実に製造することができ、その結果、外観性及び耐衝撃性により優れる。
【００９９】
当該多層構造体を成形する際の溶融成形温度としては、ＥＶＯＨ（Ａ）の融点等により異なるが、１５０℃以上２５０℃以下程度が好ましい。上記溶融成形温度が２５０℃を越えると、ＥＶＯＨ（Ａ）の熱劣化が加速し、繰り返し回収時に熱劣化による外観不良や耐衝撃性の低下を誘発するおそれがある。
【０１００】
当該多層構造体により形成された成形品は、必要に応じ、曲げ加工、真空成形、ブロー成形、プレス成形等をさらに行って目的の形状に成形してもよい。
【０１０１】
上記成形品は上述の性質を有する当該樹脂組成物から形成される層を備えているので、熱成形容器、例えば食品包装容器又は燃料容器に好適に用いることができる。
【０１０２】
［ブロー成形容器］
当該ブロー成形容器は、上述の２次加工により、当該多層構造体から形成される。当該ブロー成形容器は、当該多層構造体から形成されるので、外観性及び耐衝撃性に優れる。
【０１０３】
［多層シート］
当該多層シートは、当該多層構造体からなる。当該多層シートは、そのまま用いてもよいが、熱成形容器の材料として好適に用いることができる。当該多層シートを熱成形等に成形する方法としては、当該多層構造体を２次加工する方法として例示した成形法と同様の方法等が挙げられる。
【０１０４】
［熱成形容器］
当該熱成形容器は、当該多層シートから形成され、外観性及び耐衝撃性に優れる。当該熱成形容器は、目的にあわせて成形し、必要に応じてヒートシールを行い容器とし、その容器内に内容物を充填して輸送、保存等に使用することができる。この内容物としては、食品及び非食品のいずれも使用することができ、乾燥物、水分を含むもの、及び油分を含むもののいずれであっても構わない。また、当該多層構造体からなる容器をボイル処理やレトルト処理に供することもできる。この場合、ポリプロピレンが両外層に使われているもの、又はＥＶＯＨ層が厚いものが好適に用いられる。
【実施例】
【０１０５】
以下、実施例により本発明を具体的に説明するが、本発明はこれらの実施例によって何ら限定されるものではない。
【０１０６】
［ＥＶＯＨの合成］
［合成例１］（ＥＶＯＨペレットの合成）
（エチレン−酢酸ビニル共重合体の重合）
ジャケット、攪拌機、窒素導入口、エチレン導入口及び開始剤添加口を備えた２５０Ｌ加圧反応槽に、酢酸ビニルを８３ｋｇ、メタノールを１４．９ｋｇ仕込み、６０℃に昇温した後、反応液に窒素ガスを３０分間バブリングして反応槽内を窒素置換した。次いで反応槽圧力（エチレン圧力）が４．０ＭＰａとなるようにエチレンを導入した。反応槽内の温度を６０℃に調整した後、開始剤として１２．３ｇの２，２’−アゾビス（２，４−ジメチルバレロニトリル）（和光純薬工業株式会社の「Ｖ−６５」）をメタノール溶液として添加し、重合を開始した。重合中はエチレン圧力を４．０ＭＰａに、重合温度を６０℃に維持した。５時間後、酢酸ビニルの重合率が４０％となったところで冷却して重合を停止した。反応槽からエチレンを排気し、さらに反応液に窒素ガスをバブリングしてエチレンを完全に除去した。次いで減圧下で未反応の酢酸ビニルを除去した後、エチレン−酢酸ビニル共重合体（以下、「ＥＶＡｃ」ともいう）を得た。合成に使用する酢酸ビニルは、下記表１に示す含有量のアセトアルデヒドを添加したものを用いた。
【０１０７】
（けん化）
得られたＥＶＡｃ溶液にメタノールを加え、濃度１５質量％のＥＶＡｃ溶液を得た。このＥＶＡｃのメタノール溶液２５３．４ｋｇ（溶液中のＥＶＡｃが３８ｋｇ）に、水酸化ナトリウムを１０質量％含むメタノール溶液７６．６Ｌ（ＥＶＡｃ中の酢酸ビニルユニットに対してモル比０．４）を添加して６０℃で４時間撹拌することにより、ＥＶＡｃのけん化を行った。反応開始から６時間後、酢酸９．２ｋｇ及び水６０Ｌを添加して上記反応液を中和し、反応を停止させた。
【０１０８】
（洗浄）
中和した上記反応液を反応器からドラム缶に移して１６時間室温で放置し、ケーキ状に冷却固化させた。その後、遠心分離機（国産遠心器株式会社の「Ｈ−１３０」、回転数１２００ｒｐｍ）を用いて、上記ケーキ状の樹脂を脱液した。次に、遠心分離機の中央部に、上方よりイオン交換水を連続的に供給しながら洗浄し、上記樹脂を水洗する工程を１０時間行った。洗浄開始から１０時間後の洗浄液の伝導度は、３０μＳ／ｃｍ（東亜電波工業株式会社の「ＣＭ−３０ＥＴ」で測定）であった。
【０１０９】
（造粒）
上記洗浄後の樹脂を乾燥機を用いて６０℃で４８時間乾燥し、粉末状のＥＶＯＨを得た。乾燥した粉末状のＥＶＯＨ２０ｋｇを水及びメタノール混合溶液（質量比：水／メタノール＝４／６）４３Ｌに溶解させ、８０℃で１２時間撹拌した。次に、撹拌を止めて溶解槽の温度を６５℃に下げて５時間放置し、上述のＥＶＯＨの水及びメタノール溶液の脱泡を行った。そして、直径３．５ｍｍの円形の開口部を有する金板から、５℃の水及びメタノール混合溶液（質量比：水／メタノール＝９／１）中に押出してストランド状に析出させ、切断することで直径約４ｍｍ、長さ約５ｍｍの含水ＥＶＯＨペレットを得た。
【０１１０】
（精製）
上記含水ＥＶＯＨペレットを遠心分離機で脱液し、さらに大量の水を加え脱液する操作を繰り返し行って洗浄し、ＥＶＯＨペレットを得た。得られたＥＶＯＨのけん化度は９９モル％であった。
【０１１１】
得られたＥＶＯＨのペレット２０ｋｇを酢酸水溶液及びイオン交換水を用いて洗浄した後、酢酸ナトリウムを含む水溶液で浸漬処理を行った。この浸漬処理用水溶液と樹脂組成物ペレットとを分離して脱液した後、熱風乾燥機に入れて８０℃で４時間乾燥を行い、さらに１００℃で１６時間乾燥を行って、酢酸ナトリウム含有ＥＶＯＨ（Ａ）ペレットを得た。
【０１１２】
［合成例２〜４及び比較合成例１］
酢酸ビニルのアセトアルデヒド含有量、ＥＶＯＨのエチレン含有量及びけん化度、並びにアルカリ金属の含有量を表１に示すものとした以外は合成例１と同様にしてＥＶＯＨのペレットを合成した。
【０１１３】
以下に説明する方法にて、表１に示すＥＶＯＨのけん化度、エチレン含有量、アルカリ金属の含有量等の測定を行った。
【０１１４】
［ＥＶＯＨのエチレン含有量及びけん化度］
乾燥ＥＶＯＨペレットを凍結粉砕により粉砕した。得られた粉砕ＥＶＯＨを呼び寸法１ｍｍのふるい（標準フルイ規格ＪＩＳ−Ｚ８８０１準拠）でふるい分けした。このふるいを通過したＥＶＯＨ粉末５ｇを１００ｇのイオン交換水中に浸漬し、８５℃で４時間撹拌した後、脱液して乾燥する操作を二回行った。得られた洗浄後の粉末ＥＶＯＨを用いて、下記の測定条件で１Ｈ−ＮＭＲの測定を行い、下記解析方法でエチレン含有量及びけん化度を求めた。
【０１１５】
（測定条件）
装置名        ：超伝導核磁気共鳴装置（日本電子株式会社の「Ｌａｍｂｄａ５００」）
観測周波数    ：５００ＭＨｚ
溶媒          ：ＤＭＳＯ−ｄ６
ポリマー濃度  ：４質量％
測定温度      ：４０℃及び９５℃
積算回数      ：６００回
パルス遅延時間：３．８３６秒
サンプル回転速度：１０Ｈｚ〜１２Ｈｚ
パルス幅（９０°パルス）：６．７５μｓｅｃ
【０１１６】
（解析方法）
４０℃での測定では、３．３ｐｐｍ付近に水分子中の水素のピークが観測され、ＥＶＯＨのビニルアルコール単位のメチン水素のピークのうちの、３．１ｐｐｍ〜３．７ｐｐｍの部分と重なった。一方、９５℃での測定では、上記４０℃で生じた重なりは解消するものの、４ｐｐｍ〜４．５ｐｐｍ付近に存在するＥＶＯＨのビニルアルコール単位の水酸基の水素のピークが、ＥＶＯＨのビニルアルコール単位のメチン水素のピークのうちの、３．７ｐｐｍ〜４ｐｐｍの部分と重なった。すなわち、ＥＶＯＨのビニルアルコール単位のメチン水素（３．１ｐｐｍ〜４ｐｐｍ）の定量については、水又は水酸基の水素のピークとの重複を避けるために、３．１ｐｐｍ〜３．７ｐｐｍの部分については、９５℃の測定データを採用し、３．７ｐｐｍ〜４ｐｐｍの部分については４０℃の測定データを採用し、これらの合計値として当該メチン水素の全量を定量した。なお、水又は水酸基の水素のピークは測定温度を上昇させることで高磁場側にシフトすることが知られている。従って、以下のように４０℃及び９５℃の両方の測定結果を用いて解析した。上記の４０℃で測定したスペクトルより、３．７ｐｐｍ〜４ｐｐｍのケミカルシフトのピークの積分値（Ｉ１）及び０．６ｐｐｍ〜１．８ｐｐｍのケミカルシフトのピークの積分値（Ｉ２）を求めた。
【０１１７】
一方、９５℃で測定したスペクトルより、３．１ｐｐｍ〜３．７ｐｐｍのケミカルシフトのピークの積分値（Ｉ３）、０．６ｐｐｍ〜１．８ｐｐｍのケミカルシフトのピークの積分値（Ｉ４）及び１．９ｐｐｍ〜２．１ｐｐｍのケミカルシフトのピークの積分値（Ｉ５）を求めた。ここで、０．６ｐｐｍ〜１．８ｐｐｍのケミカルシフトのピークは、主にメチレン水素に由来するものであり、１．９ｐｐｍ〜２．１ｐｐｍのケミカルシフトのピークは、未けん化の酢酸ビニル単位中のメチル水素に由来するものである。これらの積分値から下記式（３）によりエチレン含有量を計算し、下記式（４）によりけん化度を計算した。
【０１１８】
【数１】
0006704689.tif 000002
【０１１９】
【数２】
0006704689.tif 000003
【０１２０】
［アルカリ金属含有量］
アルカリ金属含有量の測定は、分光分析装置を用いて定量した。具体的には、乾燥ＥＶＯＨペレット０．５ｇをアクタック社のテフロン（登録商標）製耐圧容器に添加し、硝酸（和光純薬工業社の精密分析用）５ｍＬを添加した。３０分放置後、ラプチャーディスク付きキャップリップにて容器に蓋をし、マイクロウェーブ高速分解システム（アクタック社の「スピードウェーブ  ＭＷＳ−２」）にて１５０℃、１０分、次いで１８０℃、１０分の処理を行って乾燥ＥＶＯＨペレットを分解させた。なお、上述の処理では乾燥ＥＶＯＨペレットの分解が完了できていない場合、処理条件を適宜調節した。得られた分解物を１０ｍＬのイオン交換水で希釈し、全液を５０ｍＬのメスフラスコに移しとり、イオン交換水で定容することで分解溶液を得た。ＩＣＰ発光分光分析装置（パーキンエルマージャパン社の「Ｏｐｔｉｍａ  ４３００  ＤＶ」）を用い、上記分解溶液をＮａの波長５８９．５９２ｎｍで定量分析することで、アルカリ金属含有量を測定した。
【０１２１】
［溶融粘度（メルトフローレート）］
溶融粘度（メルトフローレート）は、ＪＩＳ−Ｋ７２１０（１９９９）に準拠し、温度１９０℃、荷重２，１６０ｇで測定した。
【０１２２】
［ＥＶＯＨの分子量の測定］
（測定サンプルの準備）
測定サンプルは、窒素雰囲気下、ＥＶＯＨを２２０℃で５０時間加熱することで作製した。
【０１２３】
（ＧＰＣ測定）
ＧＰＣ測定は、ＶＩＳＣＯＴＥＣＨ社の「ＧＰＣｍａｘ」を用いて行った。分子量は、示差屈折率検出器及び紫外可視吸光度検出器で検出されるシグナル強度に基づいて算出した。示差屈折率検出器及び紫外可視吸光度検出器としては、ＶＩＳＣＯＴＥＣＨ社の「ＴＤＡ３０５」及び「ＵＶ  Ｄｅｔｅｃｔｏｒ２６００」を用いた。この吸光度検出器の検出用セルとしては、光路長が１０ｍｍのものを用いた。ＧＰＣカラムとしては、昭和電工株式会社の「ＧＰＣ  ＨＦＩＰ−８０６Ｍ」を用いた。また、解析ソフトとしては、装置付属の「ＯｍｎｉＳＥＣ（Ｖｅｒｓｉｏｎ  ４．７．０．４０６）」を用いた。
【０１２４】
（測定条件）
測定サンプルを採取し、トリフルオロ酢酸ナトリウム２０ｍｍｏｌ／Ｌを含有するヘキサフルオロイソプロパノール（以下、「ＨＦＩＰ」ともいう）に溶解し、０．１００ｗｔ／ｖｏｌ％溶液を調製した。測定には、０．４５μｍのポリテトラフルオロエチレン製フィルターでろ過した溶液を用いた。測定サンプルの溶解は、室温にて一晩静置することで行った。
【０１２５】
移動相には、２０ｍｍｏｌ／Ｌトリフルオロ酢酸ナトリウム含有ＨＦＩＰを用いた。移動相の流速は１．０ｍＬ／分とした。試料注入量は１００μＬとし、ＧＰＣカラム温度４０℃にて測定した。
【０１２６】
（検量線の作成）
標品として、Ａｇｉｌｅｎｔ  Ｔｅｃｈｎｏｌｏｇｉｅｓ社のポリメタクリル酸メチル（以下、「ＰＭＭＡ」と略記する）（ピークトップ分子量：１，９４４，０００、７９０，０００、４６７，４００、２７１，４００、１４４，０００、７９，２５０、３５，３００、１３，３００、７，１００、１，９６０、１，０２０又は６９０）を測定し、示差屈折率検出器及び吸光度検出器のそれぞれについて、溶出容量をＰＭＭＡ分子量に換算するための検量線を作成した。各検量線の作成には、上記解析ソフトを用いた。なお、本測定においてはＰＭＭＡの測定において、１，９４４，０００及び２７１，４００の両分子量の標準試料同士のピークが分離できるカラムを用いた。
【０１２７】
なお、示差屈折率検出器から得られるピーク強度は、「ｍＶ」で表され、標準サンプルとしてＡｍｅｒｉｃａｎ  Ｐｏｌｙｍｅｒ  Ｓｔａｎｄａｒｄ  Ｃｏｒｐ．社のＰＭＭＡサンプル（ＰＭＭＡ８５Ｋ：重量平均分子量８５，４５０、数平均分子量７４，３００、固有粘度０．３０９）を１．０００ｍｇ／ｍＬ濃度として用いた場合のピーク強度は３５８．３１ｍＶであった。
【０１２８】
また、紫外可視吸光度検出器から得られるピーク強度は吸光度（アブソーバンスユニット）で表され、紫外可視吸光度検出器の吸光度は解析ソフトにおいて、１アブソーバンスユニット＝１，０００ｍＶに変換した。
【０１２９】
【表１】
0006704689.tif 000004
【０１３０】
＜樹脂組成物の調製＞
［実施例１］
合成例１のＥＶＯＨ樹脂組成物５．５質量部、ＰＯ（Ｂ）として未変性ポリオレフィンである低密度ポリエチレン（ＬＤＰＥ）８７質量部（株式会社プライムポリマーの「ＨＺ８２００Ｂ」）、酸変性ポリオレフィン（Ｄ）としてマレイン酸変性ポリエチレン（三井化学株式会社の「アドマーＧＴ−６Ａ」）７．５質量部、及び脂肪酸多価金属塩（Ｅ）としてステアリン酸亜鉛０．１５質量部を混合して混合物を得た。
【０１３１】
下記に示すペレタイズ条件にて、上記混合物を溶融混練し表２に示す組成を持つ実施例１のＥＶＯＨ樹脂組成物を２０ｋｇ得た。得られたＥＶＯＨ樹脂組成物を再度溶融混練し、混練機から取り出す操作を繰り返し、溶融混練の回数（以下、「回収回数」ともいう）が５回、又は１０回の樹脂組成物（以下、「樹脂組成物（Ｆ）」ともいう）もそれぞれ２０ｋｇ得た。なお、これら樹脂組成物の溶融混練温度は通常のＥＶＯＨの混練温度条件が１５０℃から２５０℃程度であることに対して、通常より高温側の２５０℃で実施した。また、脂肪酸多価金属塩（Ｅ）は、混合物を調製する際の質量を持って含有量とした。
【０１３２】
（ペレタイズ条件）
押出機：株式会社東洋精機製作所製二軸押出機「ラボプラストミル」
スクリュー径：２５ｍｍφ
スクリュー回転数：１００ｒｐｍ
フィーダー回転数：１００ｒｐｍ
シリンダー、ダイ温度設定：Ｃ１／Ｃ２／Ｃ３／Ｃ４／Ｃ５／Ｄ
＝１８０℃／２３０℃／２５０℃／２５０℃／２５０℃／２５０℃
【０１３３】
［実施例２〜４及び比較例１］
表２に記載の種類及び配合量の各成分を用いた以外は、実施例１と同様にしてＥＶＯＨ樹脂組成物と、このＥＶＯＨ樹脂組成物を複数回溶融混練した樹脂組成物（Ｆ）とを作製した。
【０１３４】
［多層構造体の作製］
共押出成形装置を用い、実施例１〜４及び比較例１のＥＶＯＨ樹脂組成物、ポリオレフィン（ポリエチレン）、カルボン酸変性ポリオレフィン（三井化学アドマー社の「ＱＦ−５００」）、及び樹脂組成物（Ｆ）を別々の押出機に仕込み、全層厚みが１０００μｍの４種６層となる多層シート（層構成：ポリオレフィン層３００μｍ／カルボン酸変性ポリオレフィン層５０μｍ／ＥＶＯＨ層５０μｍ／カルボン酸変性ポリオレフィン層５０μｍ／樹脂組成物（Ｆ）層４００μｍ／ポリオレフィン層１５０μｍ）を作製した。
【０１３５】
（各押出機及び押出条件）
ＥＶＯＨ樹脂組成物の押出機：単軸スクリュー、直径４０ｍｍ、Ｌ／Ｄ＝２６、温度１７０℃〜２４０℃
ポリオレフィンの押出機：単軸、スクリュー直径４０ｍｍ、Ｌ／Ｄ＝２２、温度１６０℃〜２１０℃
樹脂組成物（Ｆ）の押出機：単軸スクリュー、直径６５ｍｍ、Ｌ／Ｄ＝２２、温度２００℃〜２４０℃
カルボン酸変性ポリオレフィンの押出機：単軸スクリュー、直径４０ｍｍ、Ｌ／Ｄ＝２６、温度１６０℃〜２２０℃）
【０１３６】
（共押出シート成形装置の成形条件）
フィードブロック型ダイ（巾６００ｍｍ）、温度２５５℃
【０１３７】
＜熱成形容器の作製＞
共押出成形装置にて得られた多層シート（共押出成形装置の立ち上げから３０分後、及び２４時間後を採取）を１５ｃｍ角に裁断し、浅野製作所社のバッチ式熱成形試験機にてシート温度１５０℃の条件で、カップ状（金型形状７０φ×７０ｍｍ、絞り比Ｓ＝１．０）に熱成形（圧空：５ｋｇ／ｃｍ２、プラグ：４５φ×６５ｍｍ、シンタックスフォーム、プラグ温度：１５０℃、金型温度：７０℃）することで熱成形容器を作製した。
【０１３８】
＜ブロー成形容器の製造＞
［実施例５〜８及び比較例２］
実施例１〜４及び比較例１のＥＶＯＨ樹脂組成物、ポリエチレン（株式会社プライムポリマーの「ＨＺ８２００Ｂ」）、接着性樹脂（三井化学株式会社の「アドマーＧＴ−６Ａ」）、及び樹脂組成物（Ｆ）を用い、ブロー成形機（鈴木製工所社の「ＴＢ−ＳＴ−６Ｐ」）にて２１０℃、金型内温度１５℃で２０秒間冷却して、全層平均厚み７００μｍ（（内側）ポリエチレン層２４０μｍ／接着性樹脂層４０μｍ／ＥＶＯＨ層４０μｍ／接着性樹脂層４０μｍ／回収層１００μｍ／ポリオレフィン層２４０μｍ（外側））の４種６層となる３Ｌのブロー成形容器を成形した。この容器の底面平均直径は１００ｍｍ、平均高さは４００ｍｍであった。
【０１３９】
＜ブロー成形容器の評価＞
［外観性評価］
回収回数が１０回目の樹脂組成物（Ｆ）層を回収層に使用してブロー成形した３Ｌ容器について、目視にてスジ及び着色を下記基準にて評価し、外観性の評価とした。
【０１４０】
（スジの評価基準）
「良好（Ａ）」：スジは認められなかった。
「やや良好（Ｂ）」：スジが確認された。
「不良（Ｃ）」：多数のスジが確認された。
【０１４１】
（着色の評価基準）
「良好（Ａ）」：無色
「やや良好（Ｂ）」：黄変
「不良（Ｃ）」：激しく黄変
【０１４２】
［耐衝撃性評価］
回収回数１、５、１０回のＥＶＯＨ樹脂組成物又は樹脂組成物（Ｆ）を回収層に使用してブロー成形した３Ｌ容器に、プロピレングリコールを２．５Ｌ充填し、開口部をポリエチレン４０μｍ／アルミ箔１２μｍ／ポリエチレンテレフタレート１２μｍ構成のフィルムで熱シールして蓋をした。このタンクを−４０℃で３日間冷却し、開口部が上になるように６ｍの高さから落下させ、破壊した個数で評価した（ｎ＝１０）。
【０１４３】
（耐衝撃性の評価基準）
「良好（Ａ）」：３個未満
「やや良好（Ｂ）」：３個以上６個未満
「不良（Ｃ）」：６個以上
【０１４４】
［回収層に含まれるＥＶＯＨの平均分散粒子径］
ブロー成形容器を該容器側面と直角の方向にミクロトームで丁寧に切断し、さらにメスを用いて回収層を取り出した。露出した断面に減圧雰囲気下で白金を蒸着した。白金が蒸着された断面を走査型電子顕微鏡（ＳＥＭ）を用いて１０，０００倍に拡大して写真撮影した。この写真中のＥＶＯＨの粒子２０個程度を含む領域を選択し、該領域中に存在する各々の粒子像の粒径を測定し、その平均値を算出して、これを平均分散粒子径とした。なお、各々の粒子の粒径については、写真中に観察される粒子の長径（最も長い部分）を測定し、これを粒径とした。なお、上記フィルム又はシートの切断は押出方向に垂直に行い、切断面に対して、垂直方向からの写真撮影を行った。
【０１４５】
（平均分散粒子径の評価基準）
「良好（Ａ）」：１．５μｍ未満
「やや良好（Ｂ）」：１．５μｍ以上２．５μｍ未満
「不良（Ｃ）」：２．５μｍ以上
【０１４６】
【表２】
0006704689.tif 000005
【０１４７】
表２に示すように、実施例のブロー成形容器は比較例のものに比べ、スジの発生及び着色が抑制され、外観性に優れることがわかった。また、実施例１〜４のブロー成形容器は、繰り返し回数５回行った樹脂組成物（Ｆ）を含む多層容器において耐衝撃性に優れた。さらに、実施例２〜４のブロー成形容器は、繰り返し回数１０回行った樹脂組成物（Ｆ）を含む多層容器においても耐衝撃性に優れていた。そのため、ＰＯ（Ｂ）を含有する当該ブロー成形容器は、繰り返し回収性に優れた当該樹脂組成物を用いることで、繰り返し回収時のＥＶＯＨ成分の熱劣化による増粘を防止し、樹脂組成物中のＥＶＯＨ成分の凝集を抑制し、耐衝撃性の低下を防ぐ効果を示すことがわかった。そのため、ポリオレフィン（Ｄ）を含有する当該樹脂組成物は、ブロー成形容器等に好適に用いることができることが分かった。
【産業上の利用可能性】
【０１４８】
以上説明したように、本発明の樹脂組成物は、ＥＶＯＨ（Ａ）及びＰＯ（Ｂ）を含有し、ＥＶＯＨ（Ａ）として特定条件を満たすものを用いることで、回収再利用を繰り返した場合でも優れた外観性及び耐衝撃性を維持することができる。本発明の多層構造体及び多層シートは、外観性、耐衝撃性及び加工特性に優れるため、ボトル、カップ、トレイ、燃料容器等の各種熱成形容器、ブロー成形容器、包装材等の成形材料として好適であり、外観性及び耐衝撃性に優れる成形品を製造することができる。
【図１】
0006704689.tif 000006